(57)【要約】【課題】優れた印刷性能を有し、高耐性かつ印字率に関わらず高画質の印刷物を得ることが可能な、主に非浸透性基材への印刷に適した非水系インクジェットインキ組成物を提供すること。【解決手段】少なくとも、着色剤と、有機溶剤（Ａ）と、バインダー樹脂と、表面調整用添加剤（Ｂ）とを含有する非水系インクジェットインキ組成物であって、  （Ａ）は、アルキレングリコールモノアルキルエーテル系溶剤（ａ）を１種以上含有し、  （ａ）の全含有量が、（Ａ）全量中３５質量%以上、８０質量%以下であり、  （Ｂ）は、３−メトキシブタノールに表面調製用添加剤を０．５質量％添加したときの２５℃における表面張力が、未添加の３−メトキシブタノールに比べ６．０ｍＮ／ｍ以上低下する添加剤を含有することを特徴とする非水系インクジェットインキ組成物。【選択図】なし【特許請求の範囲】
【請求項１】
少なくとも、着色剤と、有機溶剤（Ａ）と、バインダー樹脂と、表面調整用添加剤（Ｂ）とを含有する非水系インクジェットインキ組成物であって、
前記有機溶剤（Ａ）は、アルキレングリコールモノアルキルエーテル系溶剤（ａ）を１種以上含有し、
前記アルキレングリコールモノアルキルエーテル系溶剤（ａ）の全含有量が、有機溶剤（Ａ）全量中３５質量％以上、８０質量％以下であり、
前記表面調製用添加剤（Ｂ）は、３−メトキシブタノールに表面調製用添加剤を０．５質量%添加したときの２５℃における表面張力が、未添加の３−メトキシブタノールに比べ６．０ｍＮ／ｍ以上低下する添加剤を含有することを特徴とする非水系インクジェットインキ組成物。
【請求項２】
前記アルキレングリコールモノアルキルエーテル系溶剤（ａ）が、１気圧での沸点が１６５℃以下であるアルキレングリコールモノアルキルエーテル系溶剤（ａ’）を、アルキレングリコールモノアルキルエーテル系溶剤（ａ）全量中、５０質量％以上含有することを特徴とする請求項１記載の非水系インクジェットインキ組成物。
【請求項３】
前記表面調製用添加剤（Ｂ）が、シロキサン変性アクリル樹脂であって、
前記シロキサン変性アクリル樹脂が、アクリル樹脂とシロキサン系化合物とのグラフト共重合物であることを特徴とする請求項１または２記載の非水系インクジェットインキ組成物。
【請求項４】
前記有機溶剤（Ａ）が、有機溶剤（Ａ）のみを１気圧５０℃の環境下で２００分静置したとき、静置前後における質量減少率が５０質量％以上であることを特徴とする請求項１〜３いずれか記載の非水系インクジェットインキ組成物。
【請求項５】
前記有機溶剤（Ａ）が、さらにアルキレングリコールジアルキルエーテル系溶剤および／またはアルキレングリコールモノアルキルエーテルモノアセテート系溶剤を含有することを特徴とする請求項１〜４いずれか記載の非水系インクジェットインキ組成物。
【請求項６】
前記アルキレングリコールモノアルキルエーテル系溶剤（ａ）が、３−メトキシブタノールを含有することを特徴とする請求項１〜５いずれか記載の非水系インクジェットインキ組成物。
【請求項７】
非浸透性基材への印刷用であることを特徴とする請求項１〜６いずれか記載の非水系インクジェットインキ組成物。
【請求項８】
基材に、請求項１〜７いずれか記載の非水系インクジェットインキ組成物を印刷したことを特徴とする印刷物。
【発明の詳細な説明】
【技術分野】
【０００１】
本発明は、優れた印刷性能を有し、高耐性かつ高画質の印刷物を得ることが可能な、主に非浸透性基材への印刷に適した非水系インクジェットインキ組成物に関する。
【背景技術】
【０００２】
インクジェット記録方式は、非常に微細なノズルからインク液滴を記録部材に直接吐出し、付着させて文字や画像を得る記録方式である。この方式によれば、使用する装置の騒音が小さく、操作性がよいという利点を有するのみならず、カラー化が容易であり、かつ記録部材として普通紙を使用することができるという利点があるため、オフィスや家庭での出力機として広く用いられている。
【０００３】
一方、産業用途においても、インクジェット技術の向上によりデジタル印刷の出力機として利用されており、非水性（溶剤型、ＵＶ型）インクジェット用インキがＰＶＣ、ＰＥＴなどのプラスチック基材に対して印刷が可能な印刷機が実際に市販され、屋外広告用途をはじめ様々な用途で用いられている。
【０００４】
溶剤型の非水性インクジェット用インキでは塩化ビニル基材への印刷が主流であり、従来は有機溶剤としてシクロヘキサノン、エチレングリコールモノブチルエーテルアセテートといったものが使用されていた（特許文献１、２）。また、近年は用途拡大のため様々な基材に印刷することが求められており、非浸透系フラットベット基材への対応が注目されている（特許文献３）。非浸透系基材に印字できるインキの例として、特許文献３ではポリシロキサン系添加剤を使用し、乳酸エステル系溶剤とグリコールモノエステル系溶剤を併用することで、インキ組成物の濡れ広がり性を向上させ、低印字部のスジムラを改善している。一方で、濡れ広がりすぎることにより高印字部において隣り合う液滴同士が混ざり合うモットリングの悪化や、インキ濃度が不均一化することがあり、印字率に関わらない高画質な印刷物を作製することが困難であった。
【先行技術文献】
【特許文献】
【０００５】
【特許文献１】特開２００６−０５６９９１号公報
【特許文献２】特開２００５−２００４６９号公報
【特許文献３】特開２０１２−２０１８３８号公報
【発明の概要】
【発明が解決しようとする課題】
【０００６】
本発明は、優れた印刷性能を有し、高耐性かつ印字率に関わらず高画質の印刷物を得ることが可能な、主に非浸透性基材への印刷に適した非水系インクジェットインキ組成物を提供することを課題とする。
【課題を解決するための手段】
【０００７】
本発明者らは、上記課題を解決するため鋭意検討した結果、以下に示す実施形態により上記課題を解決できることを見出し、本発明を完成するに至った。
【０００８】
即ち本発明は、少なくとも、着色剤と、有機溶剤（Ａ）と、バインダー樹脂と、表面調整用添加剤（Ｂ）とを含有する非水系インクジェットインキ組成物であって、
前記有機溶剤（Ａ）は、アルキレングリコールモノアルキルエーテル系溶剤（ａ）を１種以上含有し、
前記アルキレングリコールモノアルキルエーテル系溶剤（ａ）の全含有量が、有機溶剤（Ａ）全量中３５質量％以上、８０質量％以下であり、
前記表面調製用添加剤（Ｂ）は、３−メトキシブタノールに表面調製用添加剤を０．５質量％添加したときの２５℃における表面張力が、未添加の３−メトキシブタノールに比べ６．０ｍＮ／ｍ以上低下する添加剤を含有することを特徴とする非水系インクジェットインキ組成物に関する。
【０００９】
さらに本発明は、前記アルキレングリコールモノアルキルエーテル系溶剤（ａ）が、1気圧での沸点が１６５℃以下であるアルキレングリコールモノアルキルエーテル系溶剤（ａ’）を、アルキレングリコールモノアルキルエーテル系溶剤（ａ）全量中、５０質量％以上含有することを特徴とする上記非水系インクジェットインキ組成物に関する。
【００１０】
さらに本発明は、前記表面調製用添加剤（Ｂ）が、シロキサン変性アクリル樹脂であって、
前記シロキサン変性アクリル樹脂が、アクリル樹脂とシロキサン系化合物とのグラフト共重合物であることを特徴とする上記非水系インクジェットインキ組成物に関する。
【００１１】
さらに本発明は、前記有機溶剤（Ａ）が、有機溶剤（Ａ）のみを１気圧５０℃の環境下で２００分静置したとき、静置前後における質量減少率が５０質量％以上であることを特徴とする上記非水系インクジェットインキ組成物に関する。
【００１２】
さらに本発明は、前記有機溶剤（Ａ）が、さらにアルキレングリコールジアルキルエーテル系溶剤および／またはアルキレングリコールモノアルキルエーテルモノアセテート系溶剤を含有することを特徴とする上記非水系インクジェットインキ組成物に関する。
【００１３】
さらに本発明は、前記アルキレングリコールモノアルキルエーテル系溶剤（ａ）が、３−メトキシブタノールを含有することを特徴とする上記非水系インクジェットインキ組成物に関する。
【００１４】
さらに本発明は、非浸透性基材への印刷用であることを特徴とする上記非水系インクジェットインキ組成物に関する。
【００１５】
さらに本発明は、基材に、上記記載の非水系インクジェットインキ組成物を印刷したことを特徴とする印刷物に関する。
【発明の効果】
【００１６】
本発明により、優れた印刷性能を有し、高耐性かつ印字率に関わらず高画質の印刷物を得ることが可能な、主に非浸透性基材への印刷に適した非水系インクジェットインキ組成物を提供することが可能となった。
【発明を実施するための形態】
【００１７】
以下、本発明を詳細に説明する。なお、以下に説明する実施形態は、本発明の一例を説明するものである。本発明は以下の実施形態に限定されるものではなく、本発明の要旨を変更しない範囲において実施される変形例も含まれる。
【００１８】
本発明では、少なくとも着色剤と、有機溶剤（Ａ）と、バインダー樹脂と、表面調整用添加剤（Ｂ）とを含有する非水系インクジェットインキ組成物において、有機溶剤（Ａ）として、アルキレングリコールモノアルキルエーテル系溶剤（ａ）を１種以上含有し、表面調整用添加剤（Ｂ）として、３−メトキシブタノールに０．５質量％添加したときの２５℃における表面張力が、未添加の３−メトキシブタノールに比べ６．０ｍＮ／ｍ以上低下するものを含有することで、高い保存安定性を有し、優れた印刷性能を発揮し、高耐性かつ高画質の印刷物を得ることを可能としている。以下に本発明の主要となる各成分について述べる。
【００１９】
［有機溶剤（Ａ）］
本発明では有機溶剤（Ａ）として、下記一般式１で表されるアルキレングリコールモノアルキルエーテル系溶剤（ａ）を１種以上含有することにより、印刷時の乾燥速度を向上させ、さらに連続印刷安定性やデキャップ性の観点で優れた印刷性能を発揮することを可能としている。
【００２０】
Ｒ１−（Ｏ−Ｒ２）n−ＯＨ  ［一般式１］
（Ｒ１は炭素数１〜６のアルキル基であり、直鎖状であっても分岐状であってもよく、炭素数１または２であることが好ましい。
Ｒ２は炭素数２〜６のアルキレン基であり、直鎖状であっても分岐状であってもよく、炭素数２〜５であることがより好ましく、炭素数３または４であることがさらに好ましい。
ｎは１〜４の整数を示し、１または２であることがより好ましい。）
【００２１】
一般式１で表されるアルキレングリコールモノアルキルエーテル系溶剤（ａ）としては、エチレングリコールモノメチルエーテル、エチレングリコールモノブチルエーテル、エチレングリコールモノイソプロピルエーテル、エチレングリコールモノヘキシルエーテル、エチレングリコールモノ−２−エチルヘキシルエーテル、プロピレングリコールモノメチルエーテル（１−メトキシ−２−プロパノール）、プロピレングリコールモノブチルエーテル、プロピレングリコールモノ−ｎ−プロピルエーテル、ジエチレングリコールモノメチルエーテル、ジエチレングリコールモノエチルエーテル、ジエチレングリコールモノブチルエーテル、ジエチレングリコールモノイソプロピルエーテル、ジエチレングリコールモノヘキシルエーテル、ジエチレングリコールモノ−２−エチルヘキシルエーテル、ジプロピレングリコールモノメチルエーテル、ジプロピレングリコールモノエチルエーテル、ジプロピレングリコールモノ−ｎ−プロピルエーテル、ジプロピレングリコールモノブチルエーテル、トリエチレングリコールモノメチルエーテル、トリエチレングリコールモノエチルエーテル、トリエチレングリコールモノブチルエーテル、トリプロピレングリコールモノメチルエーテル、トリプロピレングリコールモノブチルエーテル、３−メトキシ−３−メチルブタノール、３−メトキシブタノールなどが挙げられ、これらのうち１種もしくは２種以上を組み合わせて使用できる。中でも連続印刷安定性の点、臭気の点、および乾燥性の点から１−メトキシ−２−プロパノール、３−メトキシブタノール、３−メトキシ−３−メチル−１−ブタノール、ジプロピレングリコールモノメチルエーテルを含むことが好ましく、中でも、バインダー樹脂の溶解性の点から、３−メトキシブタノールを含むことが特に好ましい。
【００２２】
アルキレングリコールモノアルキルエーテル系溶剤（ａ）の全含有量は、連続印字安定性、インキの乾燥性の点から、有機溶剤（Ａ）全量中３５〜８０質量％が好ましく、４０〜７０質量％がより好ましい。
また、インキの乾燥性の点から、１気圧の沸点１６５℃以下であるアルキレングリコールモノアルキルエーテル系溶剤（ａ’）を、アルキレングリコールモノアルキルエーテル系溶剤（ａ）全量中５０質量％以上含有することがより好ましい。
１気圧の沸点１６５℃以下であるアルキレングリコールモノアルキルエーテル系溶剤（ａ’）としては、１−メトキシ−２−プロパノール（沸点１２１℃）、３−メトキシブタノール（沸点１５８℃）が好ましく、バインダー樹脂溶解性の点から３−メトキシブタノールがより好ましい。
【００２３】
また、前記有機溶剤（Ａ）は、有機溶剤（Ａ）のみを１気圧５０℃の環境下で２００分静置したとき、静置前後における質量減少率が５０質量％以上であることが好ましい。質量減少率が５０質量％以上となることにより、印刷時の乾燥性が良好になり、印字率に関わらずに高画質を実現することができる。
【００２４】
さらに、前記有機溶剤（Ａ）が、一般式２で表されるアルキレングリコールジアルキルエーテル系溶剤および／または一般式３で表されるアルキレングリコールモノアルキルエーテルモノアセテート系溶剤を含有することにより、吐出時と乾燥時の表面張力をコントロールし、印字率や基材の浸透性に関わらない高画質を実現することができる。
【００２５】
Ｒ３−（Ｏ−Ｒ４）m−ＯＲ５  ［一般式２］
（Ｒ３およびＲ５は、それぞれ独立に、炭素数１〜４のアルキル基であり、直鎖状であっても分岐状であってもよく、炭素数１または２であることが好ましい。
Ｒ４は炭素数２〜４のアルキレン基であり、直鎖状であっても分岐状であってもよく、炭素数２または３であることがより好ましい。
ｍは１〜４の整数を示し、１または２であることがより好ましい。）
【００２６】
一般式２で表されるアルキレングリコールジアルキルエーテル系溶剤としては、例えば、エチレングリコールジメチルエーテル、ジエチレングリコールジメチルエーテル、ジエチレングリコールジエチルエーテル、ジエチレングリコールジブチルエーテル、ジエチレングリコールメチルエチルエーテル、ジエチレングリコールメチルブチルエーテル、トリエチレングリコールジメチルエーテル、トリエチレングリコールジエチルエーテル、トリエチレングリコールメチルブチルエーテル、テトラエチレングリコールジメチルエーテル、ジプロピレングリコールジメチルエーテル、ジプロピレングリコールジエチルエーテル、トリプロピレングリコールジメチルエーテル、等が挙げられる。
これらのうち１種もしくは２種以上を組み合わせて使用できる。中でもインキの保存安定性、乾燥性の点からジエチレングリコールジメチルエーテル、ジエチレングリコールジエチルエーテル、ジエチレングリコールメチルエチルエーテル、ジプロピレングリコールジメチルエーテルを含むことが好ましい。
【００２７】
Ｒ６−ＣＯ−（Ｏ−Ｒ７）l−ＯＲ８    ［一般式３］
（Ｒ６は炭素数１〜６のアルキル基であり、直鎖状であっても分岐状であってもよく、炭素数１または２であることが好ましい。
Ｒ８は炭素数１〜６のアルキル基であり、直鎖状であっても分岐状であってもよく、炭素数１〜４であることが好ましい。
Ｒ７は炭素数２〜６のアルキレン基であり、直鎖状であっても分岐状であってもよく、炭素数２〜４であることが好ましい。
ｌは１〜６の整数を示し、１〜４であることが好ましく、１または２であることがより好ましい）
【００２８】
一般式３で表されるアルキレングリコールモノアルキルエーテルモノアセテート系溶剤としては、例えば、（ポリ）エチレングリコールモノアルキルエーテルアセテート、（ポリ）プロレングリコールモノアルキルエーテルアセテート、（ポリ）ブチレングリコールモノアルキルエーテルアセテート等が挙げられる。具体的には、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート、３−メトキシブチルアセテート、３−メチル−３−メトキシブチルアセテート、プロピレングリコールモノメチルエーテルプロピオネートなどが挙げられる。
これらのうち１種もしくは２種以上を組み合わせて使用できる。中でも、エチレングリコールモノブチルエーテルアセテート、ジエチレングリコールモノエチルエーテルアセテート、プロピレングリコールモノメチルエーテルアセテート、ジプロピレングリコールモノメチルエーテルアセテート、３−メトキシブチルアセテートを含むことが、インキの保存安定性、乾燥性、塗膜耐性の点から特に好ましい。
【００２９】
本発明ではインキの粘度や吐出性の調整を目的として、その他の溶剤も併用することが出来る。その他の溶剤としては、乳酸エステル、アルコキシアルキルアミド、アルカンジオール、環状エーテル、複素環系溶剤、及び炭化水素系溶剤などが挙げられる。
具体的には、乳酸メチル、乳酸エチル、乳酸プロピル、乳酸ブチル、Ｎ，Ｎ−ジメチル−β−ブトキシプロピオンアミド、Ｎ，Ｎ−ジブチル−β−ブトキシプロピオンアミド、３−メチル−２−オキサゾリジノン、２−ピロリドン（γ−ブチロラクタム）、１−メチル−２−ピロリドン、ε−カプロラクタム、γ−ブチロラクトン、γ−バレロラクトン、ε−カプロラクトン、プロピレンカーボネートなどが挙げられる。基材へのインキの浸透性の点から、３−メチル−２−オキサゾリジノン、２−ピロリドン（γ−ブチロラクタム）、ε−カプロラクトンがより好ましい。また、インキの保存安定性の観点からは３−メチル−２−オキサゾリジノン（沸点２６６℃）が好ましい。
【００３０】
［表面調製用添加剤（Ｂ）］
アルキレングリコールモノアルキルエーテル系溶剤（ａ）は、非水系インクジェットインキ組成物で一般的に使用される溶剤よりも表面張力が比較的高く、高画質を得ることが困難である。本発明では、表面調整用添加剤（Ｂ）として、３−メトキシブタノールに表面調整用添加剤を０．５質量％添加したときの２５℃における表面張力が、未添加の３−メトキシブタノールに比べ６．０ｍＮ／ｍ以上低下する特徴を持つ添加剤を含有することで、アルキレングリコールモノアルキルエーテル系溶剤の表面張力を低下させ、印字率や基材の浸透性に関わらず高画質を実現することができた。
【００３１】
表面調整用添加剤（Ｂ）としては、シリコン系、シリコンアクリル系、アクリル系、フッ素系、アセチレングリコール系等の界面活性剤が挙げられるが、前記の通り３−メトキシブタノールに対する表面張力低下能力が６．０ｍＮ／ｍ以上あるものを含有すれば、いずれも使用できる。表面張力低下能力が６．０ｍＮ／ｍ以上の界面活性剤は、表面調製用添加剤（Ｂ）全量に対して５０質量％以上含有することが好ましい。
【００３２】
中でもアルキレングリコールモノアルキルエーテル系溶剤（ａ）に対する表面張力低下能力が高い点から、シリコン系、シリコンアクリル系の界面活性剤を含有することが特に好ましい。
シリコン系の表面調整用添加剤としては、例えば、ポリジメチルシロキサンのメチル基の一部に有機基を導入した変性ポリシロキサン化合物であることが好ましい。変性の例として、ポリエーテル変性、メチルスチレン変性、アルコール変性、アルキル変性、アラルキル変性、脂肪酸エステル変性、エポキシ変性、アミン変性、アミノ変性、メルカプト変性などが挙げられるが、特にこれらに限定されるものではない。これらの変性の方法は組み合わせて用いることができる。
中でもポリエーテル変性ポリシロキサン化合物、アラルキル変性ポリシロキサン化合物が耐擦性等の点で好ましい。
シリコンアクリル系の表面調整用添加剤としては、例えば、アクリル樹脂と、シロキサン系化合物とのグラフト共重合物である、シロキサン変性アクリル樹脂であることが好ましい。
【００３３】
ポリエーテル変性ポリシロキサン化合物の例としては、例えば、信越化学工業株式会社製のＫＦ−３５３Ａ、ＫＦ−３５４Ｌ、ＫＦ６０１７、Ｘ−２２−６５５１、ＡＷ−３、日信化学工業株式会社製のＳＡＧ００１、ＳＡＧ００２、ＳＡＧ００３、ＳＡＧ００５、ＳＡＧ５０３Ａ、ＳＡＧ００８、ＳＡＧ０１０、東レ・ダウコーニング株式会社製の８０１９ＡＤＤＩＴＩＶＥ、８０２９ＡＤＤＩＴＩＶＥ、８０３２ＡＤＤＩＴＩＶＥ、８０５４ＡＤＤＩＴＩＶＥ、８５２６ＡＤＤＩＴＩＶＥ、８６１６ＡＤＤＩＴＩＶＥ、５７ＡＤＤＩＴＩＶＥ、６７ＡＤＤＩＴＩＶＥ、Ｌ７００１、Ｌ７００２、Ｌ７６０４、ＦＺ２１０５、ＦＺ２１１０、ＦＺ２１２３、ＦＺ２１９１、ビックケミー・ジャパン株式会社製のＢＹＫ−３００、３０２、３０６、３０７、３３３、３３０、３７７、エボニックデグサ社製のＴＥＧＯ  Ｇｌｉｄｅ  １００，１１０、１３０、４０６、４１０、４１５、４２０、４３２、４３５、４４０、４５０等が挙げられる。
アラルキル変性ポリシロキサン化合物の例としては、例えば、ビックケミー・ジャパン株式会社製のＢＹＫ−３２２、３２３、信越化学工業（株）社製のＫＦ−４１０、東レダウコーニング（株）製のＳＭ  ７００１ＥＸ、ＳＭ  ７００２ＥＸ等が挙げられる。
シリコンアクリル系の表面調整用添加剤として、例えば、信越化学工業株式会社製のＫＰ５４１、ＫＰ５４３、ＫＰ５４５、ビックケミー・ジャパン株式会社製のＢＹＫ−３５５０、ＢＹＫ−ＳＩＬＣＬＥＡＮ３７００、楠本化成株式会社製のＬＨＰ−８１０等が挙げられる。
【００３４】
表面調整用添加剤（Ｂ）の全含有量は、インキ全量を基準として、０．００１〜２質量％であることが好ましく、０．００１〜１質量％であることがより好ましく、０．０３〜０．５質量％であることが更に好ましく、０．１〜０．３質量％であることが最も好ましい。
【００３５】
［着色剤］
本発明の非水系インクジェットインキ組成物に使用される着色剤として、無機顔料、有機顔料及び染料等を用いることが出来る。これら着色剤は、印刷用途及び塗料用途のインキに一般的に使用される着色剤であってよく、発色性及び耐光性等の必要となる用途に応じて適切な着色剤を選択することができる。これら着色剤は、１種単独で用いてもよいし、２種以上混合して用いても良い。
【００３６】
着色剤として顔料を用いる場合、カーボンブラック、酸化チタン、炭酸カルシウム等の無彩色の顔料、または有彩色の有機顔料が使用できる。
【００３７】
本発明に好ましく用いられる有機顔料をカラーインデックス（Ｃ．Ｉ．）ナンバーで例示すると、Ｃ．Ｉ．ピグメントイエロー１２、１３、１４、１５、１６、１７、２０、２４、５５、７４、８３、８６、８７、９３、１０９、１１０、１１７、１２０、１２５、１２４、１２８、１２９、１３７、１３８、１３９、１４７、１４８、１５０、１５１、１５３、１５４、１５５、１６６、１６８、１７０、１７１、１７２、１７４、１７６、１８０、１８５、１８８、Ｃ．Ｉ．ピグメントオレンジ１６、３６、４３、５１、５５、５９、６１、６４、Ｃ．Ｉ．ピグメントレッド９、４８、４９、５２、５３、５７、９７、１２２、１２３、１４６、１４９、１５０、１６８、１７７、１８０、１８５、１９２、２０２、２０６、２０７、２０９、２１５、２１６、２１７、２２０、２２３、２２４、２２６、２２７、２２８、２３８、２４０、２４５、２６９、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６、Ｃ．Ｉ．ピグメントブラック１、６、７等が挙げられる。
【００３８】
これら顔料の、インキ中の含有量は、着色力、保存安定性、インクジェット粘度適性の点から、１〜２０質量％が好ましく、１〜８質量％がより好ましく、２〜５質量％が最も好ましい。画像粒状感を低減するため淡色インクを用いる場合は、顔料の含有量を濃色インクの場合の１／１０〜１／２とすることが好ましく、１／５〜１／３とすることがより好ましい。
【００３９】
有機顔料の平均粒径は、Ｄ５０が５０〜３５０ｎｍの微細顔料であることが好ましい。顔料の平均粒径が５０ｎｍ以上では、耐光性と着色力が得られ、３５０ｎｍ以下では、インキ安定性や吐出性が良好になる。前記顔料の平均粒径は、インクジェットインキを酢酸エチルで２００〜１０００倍に希釈し、日機装社製  ＭＩＣＲＯＴＲＡＣ  ＵＰＡ１５０で測定した際の、メジアン径（Ｄ５０）である。
【００４０】
［顔料分散剤］
本発明の一実施形態として顔料を含むインキを構成する場合、顔料の分散性及びインキの保存安定性を向上させるために、顔料分散剤を使用することが好ましい。顔料分散剤としては、従来既知の化合物を使用することできるが、吐出特性、インキの保存安定性の点から、塩基性官能基を有する樹脂型分散剤を使用することが好ましい。
【００４１】
顔料分散剤の例としては、ルーブリゾール社製のソルスパース３２０００、７６４００、７６５００、Ｊ２００、及びＪ１８０等；  ビックケミー社製のＤｉｓｐｅｒｂｙｋ−１６１、１６２、１６３、１６４、１６５、１６６、１６７、及び１６８等；  味の素ファインテクノ社製のアジスパーＰＢ８２１、ＰＢ８２２等が挙げられる。
【００４２】
顔料分散剤の重量平均分子量（以下Ｍｗ）は、５，０００〜５０，０００が好ましく、１０，０００〜４５，０００がより好ましい。Ｍｗが５，０００以上であれば、インキに使用される有機溶剤中での顔料分散剤自体の安定性が良好のため、顔料分散体の安定性が向上する。５０，０００以下であると、バインダー樹脂との相溶性が良好となり、インキ塗膜の白化現象が抑制され、発色性が良好になる。
【００４３】
さらに、顔料分散剤は、数平均分子量（Ｍｎ）に対する重量平均分子量（Ｍｗ）の比、Ｍｗ／Ｍｎが２以下であることが好ましく、１．８以下であることがより好ましい。
Ｍｗ／Ｍｎが２以下であることにより、顔料の分散粒径のばらつきの少ない顔料分散体を得ることができ、顔料分散体の低粘度化と保存安定性の両立が可能となる。
【００４４】
顔料分散剤の酸価（ｍｇＫＯＨ／ｇ）は５〜２０が好ましく、５〜１５がより好ましい。アミン価（ｍｇＫＯＨ／ｇ）は５〜５０が好ましく、２０〜５０がより好ましく、２５〜４０がさらに好ましい。顔料分散剤の酸価、アミン価が上記の範囲内である場合、顔料分散工程において、顔料分散体の粘度がインクジェットインキに相応しい程度の低粘度になるまでの時間が短くなり、さらに、インキの保存安定性が良好になるため好ましい。
【００４５】
ここで、「Ｍｗ」は、一般的なゲルパーミエーションクロマトグラフィー（以下ＧＰＣ）によりポリスチレン換算分子量として求めることができる。例えば、ＴＳＫｇｅｌカラム（東ソー社製）を用い、ＲＩ検出器を装備したＧＰＣ（東ソー社製、ＨＬＣ−８３２０ＧＰＣ）で、展開溶媒にＤＭＦを用いたときのポリスチレン換算分子量で示すことができる。
「酸価」とは、分散剤固形分１ｇあたりの酸価を表し、ＪＩＳ  Ｋ  ００７０に準じ、電位差滴定法によって求めることが出来る。「アミン価」とは、分散剤固形分１ｇあたりのアミン価を表し、０．１Ｎの塩酸水溶液を用い、電位差滴定法によって求めた後、水酸化カリウムの当量に換算した値をいう。
【００４６】
顔料分散剤の含有量は、インキ全量中に０．１〜１０質量％含まれることが好ましく、０．１〜５質量％含まれることがより好ましい。顔料分散剤を０．１質量％以上含有することで、インキの保存安定性が良好になり、１０質量％以下であることでインキの粘度が好適な範囲となり、良好な吐出性が得られる。
【００４７】
本発明のインキには、顔料誘導体も使用することができる。顔料誘導体は、顔料分散剤との吸着性を更に向上させ、保存安定性を良化させる目的で使用される。顔料誘導体としては、有機顔料残基に、スルホン酸基またはカルボキシル基等の酸性基を有する化合物が好ましく使用される。
【００４８】
顔料誘導体の含有量は、顔料に対して０．１〜２０質量％が好ましく、１〜１５質量％がより好ましい。顔料誘導体が０．１質量％以上であると、安定性、発色性が良好になり、２０質量％以下であるとインキの粘度が好適な範囲となり、保存安定性が良好となる。
【００４９】
［バインダー樹脂］
本発明に使用されるバインダー樹脂としては、インキ塗膜の耐擦過性、耐アルコール性、延伸性、光沢性、基材汎用性などの機能を発揮するものを使用できる。例えば、アクリル系樹脂、スチレン−アクリル系樹脂、スチレン−マレイン酸系樹脂、塩酢ビ系樹脂、塩ビ系樹脂、ロジン変性樹脂、エチレン−酢ビ系樹脂、テルペン系樹脂、フェノール系樹脂、ウレタン樹脂、メラミン樹脂、エポキシ系樹脂、セルロース系樹脂、ブチラール樹脂、ポリビニルアルコール、ポリエステル系樹脂、ポリアミド系樹脂等一般的に使用される樹脂が使用できる。これらバインダー樹脂を単独で使用しても、２種類上を混合しても良い。
【００５０】
バインダー樹脂の具体例としては、三菱ケミカル社製のダイヤナール（登録商標）ＢＲシリーズのアクリル系樹脂として、ＢＲ−５０、ＢＲ−５２、ＭＢ−２５３９、ＢＲ−６０、ＢＲ−６４、ＢＲ−７３、ＢＲ−７５、ＭＢ−２３８９、ＢＲ−８０、ＢＲ−８２、ＢＲ−８３、ＢＲ−８４、ＢＲ−８５、ＢＲ−８７、ＢＲ−８８、ＢＲ−９０、ＢＲ−９５、ＢＲ−９６、ＢＲ−１００、ＢＲ−１０１、ＢＲ−１０２、ＢＲ−１０５、ＢＲ−１０６、ＢＲ−１０７、ＢＲ−１０８、ＢＲ−１１０、ＢＲ−１１３、ＭＢ−２６６０、ＭＢ−２９５２、ＭＢ−３０１２、ＭＢ−３０１５、ＭＢ−７０３３、ＢＲ−１１５、ＭＢ−２４７８、ＢＲ−１１６、ＢＲ−１１７、ＢＲ−１１８、ＢＲ−１２２、ＥＲ−５０２；
ウイルバー・エリス社製のパラロイド（登録商標）シリーズのアクリル系樹脂として、Ａ−１１、Ａ−１２、Ａ−１４、Ａ−２１、Ｂ−３８、Ｂ−６０、Ｂ−６４、Ｂ−６６、Ｂ−７２、Ｂ−８２、Ｂ−４４、Ｂ−４８Ｎ、Ｂ−６７、Ｂ−９９Ｎ、ＤＭ−５５；
ＢＡＳＦ社製のＪＯＮＣＲＹＬ（登録商標）シリーズのスチレン−アクリル系樹脂として、ＪＯＮＣＲＹＬ６７、６７８、５８６、６１１、６８０、６８２、６８３、６９０、８１９、ＪＤＸ−Ｃ３０００、ＪＤＸＣ３０８０；
日信化学工業製のソルバイン（登録商標）シリーズの塩酢ビ系樹脂として、ソルバインＣＬ、ＣＮＬ、Ｃ５Ｒ、ＴＡ３、ＴＡ５Ｒ（懸濁重合品）、  ワッカー社製のＶＩＮＮＯＬ（登録商標）シリーズの塩酢ビ系樹脂として、ＶＩＮＮＯＬ  Ｅ１５／４５、Ｅ１５／４５Ｍ、Ｅ１５／４０Ｍ、Ｅ１５／４８Ａ（乳化重合法品）、Ｈ１５／５０、Ｈ１５／４２、Ｈ１４／３６、Ｅ１８／３８、Ｈ４０／４３、Ｈ１１／５９、Ｈ１５／４５Ｍ（懸濁重合法品）；
荒川化学社製のロジンエステル系樹脂として、スーパーエステル７５、エステルガムＨＰ、マルキッド３３；
安原ケミカル社製のテルペンフェノール系樹脂として、ＹＳポリスター  Ｔ８０；
サートマー社製のスチレン−マレイン酸系樹脂として、ＳＭＡ２６２５Ｐ等が挙げられる。
【００５１】
前記バインダー樹脂のうち、インキ塗膜の耐アルコール性、耐擦性、光沢性等の点から、塩酢ビ樹脂、アクリル系樹脂が好ましい。これらをそれぞれ単独で使用しても２種類以上混合しても良い。
【００５２】
塩酢ビ系樹脂は、塩化ビニルと酢酸ビニルの共重合体である。この重合法として、溶液重合、懸濁重合、乳化重合等の重合方法が挙げられる。本発明は、溶液重合または乳化重合により製造された塩酢ビ樹脂を使用することが好ましい。
塩化ビニルと酢酸ビニルの質量比として９５：５〜７０：３０が好ましく、９０：１０〜８０：２０がより好ましい。
【００５３】
アクリル系樹脂は、アクリル酸エステルあるいはメタクリル酸エステルを含む重合体であり、本発明では、メタクリル酸エステルを含む重合体が好ましく、メタクリル酸エステルとしては、メタクリル酸メチル（ＭＭＡ）とメタクリル酸ブチル（ＢＭＡ）の共重合体が好ましく使用される。ＭＭＡとＢＭＡの質量比としては、１００：０〜６０：４０が好ましく、９０：１０〜７０：３０がより好ましい。
【００５４】
バインダー樹脂は、重量平均分子量（Ｍｗ）が３，０００〜７０，０００が好ましく、５，０００〜６０，０００がより好ましく、１０，０００〜６０，０００がさらに好ましい。Ｍｗが３，０００以上であれば、インキ塗膜の耐性が十分に発揮され、７０，０００以下であれば、微小なインクジェットプリンターヘッドからの吐出に負荷がかからず好ましい。上記範囲においては、分散剤との相溶性に優れ、白化現象が抑制される。
【００５５】
塩酢ビ系樹脂の重量平均分子量（Ｍｗ）は３，０００〜７０，０００が好ましく、５，０００〜６０，０００がより好ましく、３０，０００〜６０，０００がさらに好ましい。
【００５６】
アクリル系樹脂の重量平均分子量（Ｍｗ）は、３，０００〜１００，０００が好ましく、５，０００〜７０，０００がより好ましく、１０，０００〜４５，０００がさらに好ましい。
【００５７】
アクリル系樹脂の酸価（ｍｇＫＯＨ／ｇ）は、０〜１００が好ましく、０〜８０がより好ましく、０〜２０がさらに好ましい。
【００５８】
アクリル系樹脂のガラス転移温度は、０〜１５０℃が好ましく、２０〜１００℃がより好ましく、４０〜８０℃がさらに好ましい。
【００５９】
バインダー樹脂は、インキ全量中に１〜２０質量％含まれることが好ましく、２〜１０質量％がより好ましく、３〜８質量％がさらに好ましい。インキ全量中に１質量％以上含まれると、記録媒体表面へのインキの密着性が向上し、インキ塗膜の耐性が良化する。２０質量％以下では、インキ粘度が低粘度となり、インクジェット吐出適性が向上するために好ましい。
【００６０】
塩酢ビ系樹脂は、インキ全量中０．１〜１０質量％含有されることが好ましく、０．３〜７質量％含有することがより好ましい。
【００６１】
アクリル系樹脂は、インキ全量中１〜２０質量％含有されることが好ましく、１〜１０質量％含有することがより好ましい。
【００６２】
［記録媒体］
本発明で用いられる記録媒体については特に限定はないが、軟質塩化ビニル、硬質塩化ビニル、ポリスチレン、発泡スチロール、ＰＭＭＡ、ポリプロピレン、ポリエチレン、ポリエステル、ＰＥＴ、ポリカーボネート等のプラスチック基材やこれらの混合品または変性品、上質紙、アート紙、コート紙、キャストコート紙、段ボール等の紙基材、ガラス、ステンレス、アルミ等の金属基材等が挙げられる。中でも、価格、加工性の点からは、軟質塩化ビニルシート、硬質塩化ビニルシート、段ボールが好ましく用いられ、特に高画質で印刷できる点からは、非浸透性基材であるガラス、ステンレス、アルミが好ましく用いられる。
【００６３】
［インクジェットインキの製造方法］
本発明のインキは公知の方法によって製造することができるが、具体的には、以下のように行われる。まず始めに、単一もしくは混合有機溶剤、顔料、配合する場合にはバインダー樹脂、分散剤等を混合した後、ペイントシェーカー、サンドミル、ロールミル、メディアレス分散機等によって顔料を分散することで顔料分散体を調整し、得られた顔料分散体に、所望のインキ特性を有するように、有機溶剤の残部、バインダー樹脂の残部、その他添加剤（たとえば表面調整剤）を添加することで得られる。
【００６４】
［インクジェットインキの物性］
本発明のインキは、インクジェットプリントヘッドからの吐出性、着弾後のドット形成の信頼性とのバランスの観点から、２５℃における表面張力は２０〜５０ｍＮ／ｍであることが好ましく、２１〜４０ｍＮ／ｍであることがより好ましく、２２〜３０ｍＮ／ｍであることがさらに好ましい。同様の観点から、２５℃における粘度は、２〜２０ｍＰａ・ｓが好ましく、３〜１５ｍＰａ・ｓがより好ましく、５〜１２ｍＰａ・ｓであることがさらに好ましい。
なお、表面張力の測定は、協和界面科学社製  自動表面張力計ＣＢＶＰ−Ｚを用いて、２５℃の環境下で白金プレートをインキで濡らしたときの表面張力を確認することにより測定することができる。粘度の測定は、東機産業社製  ＴＶＥ２５Ｌ型粘度計を用いて、２５℃の環境下で、５０ｒｐｍ時の粘度を読み取ることにより測定することができる。
【実施例】
【００６５】
以下、実施例および比較例により本発明を具体的に説明するが、本発明は実施例に特に限定されるものではない。尚、以下の記載において、「部」及び「％」とあるものは特に断らない限りそれぞれ「質量部」、「質量％」を表す。
【００６６】
（表面張力低下能力評価）
３−メトキシブタノールに固形分０．５質量％となるように各種添加剤を加え、よく混合した後に表面張力を測定した。測定は、協和界面科学株式会社製  自動表面張力計  ＣＢＶＰ−Ｚを用いて、２５℃環境下で、白金プレート使用したプレート法にて行った。また、同様にジエチレングリコールジエチルエーテル、３−メトキシブチルアセテート、エチレングリコールモノブチルエーテルアセテートについても測定した。各種添加剤を加えた時の表面張力測定結果、および添加剤を加えていない溶剤の表面張力との差（Δ）について、表１に記載した。
【００６７】
【表１】
2019199510.tif 000002
【００６８】
(顔料分散液Iの製造例)
顔料としてピグメントブルー１５：４を２０部、顔料分散剤としてソルスパース３２０００を１０部、ジエチレングリコールジエチルエーテル７０部を混合し、ディスパーで予備分散した後、直径０．５ｍｍのジルコニアビーズ１８００ｇを充填した容積０．６Ｌのダイノーミルを用いて２時間本分散を行い、顔料分散液I（Ｃｙａｎ）を得た。ピグメントブルー１５：４をピグメントレッド１２２に変更し、同様の操作にて顔料分散液I（Ｍａｇｅｎｔａ）を得た。ピグメントブルー１５：４をピグメントイエロー１５０に変更し、同様の操作にて顔料分散液I（Ｙｅｌｌｏｗ）を得た。ピグメントブルー１５：４をピグメントブラック７に変更し、同様の操作にて顔料分散液I（Ｂｌａｃｋ）を得た。
【００６９】
(顔料分散液IIの製造例)
顔料としてピグメントブルー１５：４を２０部、顔料分散剤としてソルスパース３２０００を１０部、エチレングリコールモノブチルエーテルアセテート７０部を混合し、ディスパーで予備分散した後、直径０．５ｍｍのジルコニアビーズ１８００ｇを充填した容積０．６Ｌのダイノーミルを用いて２時間本分散を行い、顔料分散液II（Ｃｙａｎ）を得た。ピグメントブルー１５：４をピグメントレッド１２２に変更し、同様の操作にて顔料分散液II（Ｍａｇｅｎｔａ）を得た。ピグメントブルー１５：４をピグメントイエロー１５０に変更し、同様の操作にて顔料分散液II（Ｙｅｌｌｏｗ）を得た。ピグメントブルー１５：４をピグメントブラック７に変更し、同様の操作にて顔料分散液II（Ｂｌａｃｋ）を得た。
【００７０】
(顔料分散液IIIの製造例)
顔料としてピグメントブルー１５：４を２０部、顔料分散剤としてソルスパース３２０００を１０部、３−メトキシブタノール７０部を混合し、ディスパーで予備分散した後、直径０．５ｍｍのジルコニアビーズ１８００ｇを充填した容積０．６Ｌのダイノーミルを用いて２時間本分散を行い、顔料分散液III（Ｃｙａｎ）を得た。ピグメントブルー１５：４をピグメントレッド１２２に変更し、同様の操作にて顔料分散液III（Ｍａｇｅｎｔａ）を得た。ピグメントブルー１５：４をピグメントイエロー１５０に変更し、同様の操作にて顔料分散液III（Ｙｅｌｌｏｗ）を得た。ピグメントブルー１５：４をピグメントブラック７に変更し、同様の操作にて顔料分散液III（Ｂｌａｃｋ）を得た。
【００７１】
（実施例１）
顔料分散液I（Ｃｙａｎ）を２０部、バインダー樹脂としてダイヤナールＢＲ−１１３を３．９部、表面調製用添加剤（Ｂ）としてＢＹＫ−３５５０を０．１部、３−メトキシブタノール５０部、３−メトキシブチルアセテート２６部をディスパーで撹拌を行いながら順次投入し、十分に均一になるまで攪拌した。その後、メンブランフィルターで濾過を行い、ヘッドつまりの原因となる粗大粒子を除去し本発明のインクジェット用シアンインキを作成した。同様にして、顔料分散液I（Ｍａｇｅｎｔａ、Ｙｅｌｌｏｗ、Ｂｌａｃｋ）を用いてマゼンタインキ、イエローインキ、ブラックインキを作成した。作成したインクジェット用インキを、１組のインキセットとしてＶＪ−６２８（武藤工業株式会社製インクジェットプリンタ）に充填し、ポリ塩化ビニルシートを印刷媒体として２５℃環境下で印刷評価を行った。
【００７２】
（実施例２〜実施例２２、実施例２８、比較例１〜比較例７）
実施例１の有機溶剤（Ａ）ならびに表面調製用添加剤（Ｂ）を表２〜５の組成に替えて、実施例１と同様の操作にて、インキセットを作製した。
【００７３】
（実施例２３）
顔料分散液II（Ｃｙａｎ）を２０部、バインダー樹脂としてダイヤナールＢＲ−１１３を３．９部、表面調製用添加剤（Ｂ）としてＢＹＫ−３５５０を０．１部、３−メトキシブタノール５０部、３−メトキシブチルアセテート２６部をディスパーで撹拌を行いながら順次投入し、十分に均一になるまで攪拌した。その後、メンブランフィルターで濾過を行い、ヘッドつまりの原因となる粗大粒子を除去し本発明のインクジェット用シアンインキを作成した。同様にして、顔料分散液II（Ｍａｇｅｎｔａ、Ｙｅｌｌｏｗ、Ｂｌａｃｋ）を用いてマゼンタインキ、イエローインキ、ブラックインキを作成した。作成したインクジェット用インキを、１組のインキセットとしてＶＪ−６２８（武藤工業株式会社製インクジェットプリンタ）に充填し、ポリ塩化ビニルシートを印刷媒体として２５℃環境下で印刷評価を行った。
【００７４】
（実施例２４〜実施例２７、実施例２９、比較例８）
実施例２３の有機溶剤（Ａ）ならびに表面調製用添加剤（Ｂ）を表４、５の組成に替えて、実施例２３と同様の操作にて、インキセットを作製した。
【００７５】
（実施例３０）
顔料分散液III（Ｃｙａｎ）を２０部、バインダー樹脂としてダイヤナールＢＲ−１１３を３．９部、表面調製用添加剤（Ｂ）としてＢＹＫ−３５５０を０．１部、３−メトキシブタノール２６部、イプシロン−カプロラクトン１０部、Ｌ−乳酸エチル４０部をディスパーで撹拌を行いながら順次投入し、十分に均一になるまで攪拌した。その後、メンブランフィルターで濾過を行い、ヘッドつまりの原因となる粗大粒子を除去し本発明のインクジェット用シアンインキを作成した。同様にして、顔料分散液III（Ｍａｇｅｎｔａ、Ｙｅｌｌｏｗ、Ｂｌａｃｋ）を用いてマゼンタインキ、イエローインキ、ブラックインキを作成した。作成したインクジェット用インキを、１組のインキセットとしてＶＪ−６２８（武藤工業株式会社製インクジェットプリンタ）に充填し、ポリ塩化ビニルシートを印刷媒体として２５℃環境下で印刷評価を行った。
【００７６】
（実施例３１）
実施例３０の有機溶剤（Ａ）ならびに表面調製用添加剤（Ｂ）を表４の組成に替えて、実施例３０と同様の操作にて、インキセットを作製した。
【００７７】
実施例および比較例で得られたインクジェットインキの性能を、下記の方法で評価した。なお、評価点は各色のインキのうち、最も評価の低いインキの評価点とした。
【００７８】
(保存安定性評価)
作成したインキの粘度をＥ型粘度計(東機産業社製ＴＶＥ−２０Ｌ）を用いて、２５℃回転数５０ｒｐｍの条件で測定した。このインキを７０℃の恒温機に保存し、経時前後でのインキの粘度変化を評価した。評価基準は下記のとおりであり、３以上を良好とした。
５：１０週間保存後の粘度変化率が±１０％未満
４：８週間保存後の粘度変化率が±１０％未満
３：６週間保存後の粘度変化率が±１０％未満
２：４週間保存後の粘度変化率が±１０％未満
１：４週間保存後の粘度変化率が±１０％以上
【００７９】
（連続印字安定性評価）
上記プリンタにてインキ各色印字率１００％のベタ画像（幅１ｍ×長さ１０ｍ）を印字し、印字後に発生したノズル抜けの程度を確認した。評価基準は下記のとおりであり、３以上を良好とした。
５：ノズル抜けなし
４：ノズル抜け２％未満
３：ノズル抜け５％未満
２：ノズル抜け１０％未満
１：ノズル抜け１０％以上
【００８０】
（デキャップ性評価）
上記プリンタのヘッドに評価インキを充填し、初期でノズル抜けがないことを印字、確認したのち、一定時間放置し、再度印字した。このときノズル抜けが発生するか否かを確認した。評価基準は下記のとおりであり、３以上を良好とした。
５：１週間放置後もノズル抜けしない
４：１日放置後もノズル抜けしない
３：３時間放置後もノズル抜けしない
２：１時間放置後もノズル抜けしない
１：１時間放置でノズル抜けが発生する
【００８１】
(耐擦性評価)
上記プリンタにてインキ各色について印字率１００％のベタ画像（各縦１５ｃｍ×横３ｃｍ）を印字し、２４時間室温で乾燥させた印刷物を学振型摩擦堅牢度試験機（テスター産業製  ＡＢ−３０１）により、摩擦子として金巾３号を用いて耐擦性評価を行った。荷重、往復回数を変え試験を行い、印字面の剥がれを評価した。評価基準は下記のとおりであり、３以上を良好とした。
５：１ｋｇ荷重、５０往復で印字面が剥がれない
４：５００ｇ荷重、１００往復で印字面が剥がれない
３：５００ｇ荷重、５０往復で印字面が剥がれない
２：２００ｇ荷重、１００往復で印字面が剥がれない
１：２００ｇ荷重、１００往復で印字面が剥がれる
【００８２】
(低印字部粒状感評価)
上記プリンタにてインキ各色について低印字率(１０〜４０％)の均一ベタ画像（各縦１．５ｃｍ×横１．５ｃｍ）を印字し、印字後に目視にて低印字部の粒状感の有無を観察した。粒状感とは、ドットが融着することで下地が目立ち、画質が荒く見える現象である。印字率が低いほど粒状感が目立ちやすい。評価基準は下記のとおりであり、３以上を良好とした。
５：印字率１０％にて粒状感なし
４：印字率２０％にて粒状感なし
３・印字率３０％にて粒状感なし
２：印字率４０％にて粒状感なし
１：印字率４０％にて粒状感あり
【００８３】
（高印字部濃度不均一化評価）
上記プリンタにてインキ各色について高印字率(１００〜２００％)の均一ベタ画像（各縦１．５ｃｍ×横１．５ｃｍ）を印字し、印字後に目視にて高印字部のインキ濃度の不均一化の有無を観察した。インキ濃度不均一化とは、画像印字物の各部位の色濃度について、一定濃度で印字されている中央部位と比較した際に、画像の端部位から中央部位にかけて、濃度が低い部位と高い部位が表れ、中央部位が近づくにつれて濃度が一定化する現象である。濃度不均一化は印字率が高いほど発生しやすい。評価基準は下記のとおりであり、３以上を良好とした。
なお、印字率１００％は各単色の１００％ベタ画像、印字率１２０％はシアン、マぜンタ、イエローのうち２色の各６０％重ね画像、印字率１６０％はシアン、マぜンタ、イエローのうち２色の各８０％重ね画像、印字率２００％はシアン、マゼンタ、イエローのうち２色の各１００％重ね画像について評価した。
５：印字率２００％にてインキ濃度の不均一化なし
４：印字率１６０％にてインキ濃度の不均一化なし
３：印字率１２０％にてインキ濃度の不均一化なし
２：印字率１００％にてインキ濃度の不均一化なし
１：印字率１００％にてインキ濃度の不均一化あり
【００８４】
(非浸透性基材描画性評価)
上記プリンタの基材をポリ塩化ビニルシートからガラス板に変更し、印字率を変えながら（１００〜２００％）ベタ画像の印刷を行った。非浸透性基材においては印字率が高いほど、乾燥が遅くなり、にじみが発生しやすくなる。目視にてにじみがみられない状態を作画可能と判断した。評価基準は下記のとおりであり、３以上を良好とした。
５：印字率２００％にて作画可能
４：印字率１６０％にて作画可能
３：印字率１２０％にて作画可能
２：印字率１００％にて作画可能
１：印字率１００％にて作画不可能
【００８５】
なお、表１〜５中で使用した成分は以下の通りである。
・樹脂（「ダイヤナールＢＲ−１１３」三菱ケミカル社製アクリル樹脂、重量平均分子量３０，０００、ガラス転移点７５℃、酸価３．５）
・ＢＹＫ−３５５０（商品名、ビックケミー・ジャパン株式会社製、シリコン変性アクリル）
・ＢＹＫ−ＳＩＬＣＬＥＡＮ３７００（商品名、ビックケミー・ジャパン株式会社製、水酸基含有シリコン変性アクリル）
・ＬＨＰ―８１０（商品名、楠本化成株式会社製、アクリルシリコーン系重合物）
・ＫＰ５４１（商品名、信越化学工業株式会社製、（アクリレーツ／ジメチコン）コポリマー）
・ＢＹＫ−３２２（商品名、ビックケミー・ジャパン株式会社製、アラルキル変性ポリメチルアルキルシロキサン）
・ＢＹＫ−３３１（商品名、ビックケミー・ジャパン株式会社製、ポリエーテル変性ポリジメチルシロキサン）
・ＢＹＫ−３３３（商品名、ビックケミー・ジャパン株式会社製、ポリエーテル変性ポリジメチルシロキサン）
・ＢＹＫ−３６１Ｎ（商品名、ビックケミー・ジャパン株式会社製、アクリル系共重合物）
・ＭＰ（３−メトキシプロパノール、沸点１２１℃）
・ＭＢ（３−メトキシブタノール、沸点１５８℃）
・ＭＭＢ（３−メトキシメチルブタノール、沸点１７４℃）
・ＤＰＭ（ジプロピレングリコールモノメチルエーテル、沸点１８８℃）
・ＤＰＤＭ（ジプロピレングリコールジメチルエーテル、沸点１７１℃）
・ＭＥＤＧ（ジエチレングリコールメチルエチルエーテル、沸点１７６℃）
・ＤＥＤＧ（ジエチレングリコールジエチルエーテル、沸点１８９℃）
・ＭＢＡ（３−メトキシブチルアセテート、沸点１７１℃）
・ＢＧＡｃ（エチレングリコールモノブチルエーテルアセテート、沸点１９２℃）
・ＥＣＬ（イプシロン-カプロラクトン、沸点２５３℃）
・ＤＡＡ（ジアセトンアルコール、沸点１６６℃）
・乳酸エチル（Ｌ−乳酸エチル、沸点１５４℃）
【００８６】
表２〜４に記載の通り、アルキレングリコールモノアルキルエーテル系溶剤（ａ）を有機溶剤（Ａ）全量中３５質量%以上、８０質量%以下含有することにより、保存安定性、連続印字安定性、デキャップ性を高い水準で満たすことができている。さらに、表１にて３−メトキシブタノールに添加することで表面張力を未添加の３−メトキシブタノールより６．０ｍＮ／ｍ以上低下する表面調製用添加剤（Ｂ）を含有することにより、低印字部の粒状感、高印字部の濃度不均一化が現れにくくなり、非浸透性基材への描画を高い水準で行うことができる。また、アルキレングリコールジアルキルエーテル系溶剤および／またはアルキレングリコールモノアルキルエーテルモノアセテート系溶剤を含有することで、耐擦性についても高い評価を得ている。一方、表５に記載の通り、比較例１〜８では非浸透性基材への描画を満足するインキは得られず、各評価項目において低い水準となっている。
【００８７】
【表２】
2019199510.tif 000003
【００８８】
【表３】
2019199510.tif 000004
【００８９】
【表４】
2019199510.tif 000005
【００９０】
【表５】
2019199510.tif 000006